(57)【要約】【課題】プラスチックを多量に炉内に吹込む場合にもプラスチックが充分な燃焼性を有し、低コストで炉に吹き込むことが可能なプラスチックの炉内への吹き込み方法を提供すること。【解決手段】プラスチックと有機溶媒とを混合し、有機溶媒の顕熱および／または外部の熱源により加熱した後に冷却して固化体とするに際し、前記固化体の形成前にプラスチック以外の固体粒状物を前記プラスチックと前記有機溶媒とに混合し、前記固化体を粉砕して得られた粉体を炉に吹き込むことを特徴とするプラスチックの炉内への吹き込み方法を用いる。固体粒状物の粒度が３ｍｍ以下で、固体炭素質物質、鉄、鉄を含む化合物の中から選ばれる１種または２種以上であることが好ましい。【選択図】図１
2005314747.tif 000002
【特許請求の範囲】
【請求項１】
プラスチックと有機溶媒とを混合し、有機溶媒の顕熱および／または外部の熱源により加熱した後に冷却して固化体とするに際し、前記固化体の形成前にプラスチック以外の固体粒状物を前記プラスチックと前記有機溶媒とに混合し、前記固化体を粉砕して得られた粉体を炉に吹き込むことを特徴とするプラスチックの炉内への吹き込み方法。
【請求項２】
固体粒状物の粒度が３ｍｍ以下であることを特徴とする請求項１に記載のプラスチックの炉内への吹き込み方法。
【請求項３】
固体粒状物が、固体炭素質物質、鉄、鉄を含む化合物の中から選ばれる１種または２種以上であることを特徴とする請求項１または請求項２に記載のプラスチックの炉内への吹き込み方法。
【請求項４】
粉体が粒径５００μｍ以下が８０ｍａｓｓ％以上の粒度分布を有することを特徴とする請求項１ないし請求項３のいずれかに記載のプラスチックの炉内への吹き込み方法。
【請求項５】
粉体と微粉炭とを高炉に吹き込むに際し、粉体と微粉炭とを同一の羽口から吹き込むことを特徴とする請求項１ないし請求項４のいずれかに記載のプラスチックの炉内への吹き込み方法。
【発明の詳細な説明】
【技術分野】
【０００１】
本発明は、一般廃棄物や産業廃棄物としてのプラスチック系廃棄物である使用済みプラスチック等のプラスチックを高炉等の炉内への吹き込み原料に用いる、プラスチックの炉内への吹き込み方法に関する。
【背景技術】
【０００２】
廃棄物としての使用済みプラスチックは、従来埋め立ておよび焼却による処理が行われていた。しかしながら、使用済みプラスチックの嵩高さのために埋め立て処分場が不足し、また、焼却した際に有害成分が発生するので環境汚染が問題であった。そこで、使用済みプラスチックを大量にリサイクル処理するために、コークスや微粉炭の代替原料として高炉等の竪型炉に羽口から吹き込む技術が知られている。
【０００３】
プラスチックを固体燃料として高効率に利用するために、プラスチックを直接、破砕機で破砕する技術が知られている（例えば、非特許文献１参照。）。しかし、直接破砕機で破砕する場合、プラスチックは１〜２ｍｍの粒度にまでしか破砕できず、しかも、破砕工程に時間がかかり費用も高くコスト高であり、さらに、繊維状やフィルム状のプラスチックは破砕が困難なため、別途溶融固化処理を行った後に破砕しなければならず、工程が複雑になる。また、プラスチックは破砕時の摩擦熱により溶融するため、０．１ｍｍ以下の粒子径に粉砕するためには液体窒素等の高価な冷却剤を必要とするので、処理コストが増大するなどの問題があった。
【０００４】
一方で、使用済みプラスチックを高炉でリサイクル利用するための方法として、破砕することなく塊状のまま羽口から吹き込む方法が知られている（例えば、特許文献１参照。）。特許文献１によれば、羽口先に形成される燃焼帯内から排出されるガスの流速よりも大きな終末速度を与える粒子径（限界粒子径）のプラスチックを吹き込むことで、すなわち粒径数ｍｍ程度以上の粒子を吹き込むことで、プラスチックの燃焼率を高めることができるとされている。
【特許文献１】特開平９−１２５１１３号公報
【非特許文献１】「プラスチックス」  Ｖｏｌ.４７、Ｎｏ.７、ｐ６０、１９９６年
【発明の開示】
【発明が解決しようとする課題】
【０００５】
図７に、高炉の羽口先で形成される燃焼帯の概略図を示す。高炉下部羽口１に秒速２００ｍ程度の熱風空気２を吹込んだ場合は、その衝風エネルギーにより生成される空間である燃焼帯（レースウェイ）３ならびにその周辺に存在するコークス４の篩い効果（滞留効果）により、高炉に吹込まれた粒径数ｍｍ程度の使用済みプラスチック塊状物５は燃焼ガス化率は高いものの、粒子自体の燃焼性を考えた場合、例えば１ｍｍ以下の微粒のプラスチックに比較すれば極めて燃焼速度は劣る。また、粒径数ｍｍ程度の使用済みプラスチック塊状物５は、粒径７５μｍ以下に微粉砕した石炭に比較しても燃焼性が劣る。そのため、使用済みプラスチックの吹込み量が増加した場合には、吹き込まれた全てのプラスチック塊状物を完全に燃焼させることは困難となり、逆に燃焼ガス化率が低下し、未燃のプラスチック由来のチャーが生成し、高炉内の通気性を阻害し、高炉操業上支障をきたすことが懸念される。したがって、使用済みプラスチックを多量に炉に吹きこむ場合に高効率なガス化を確実にするためには、レースウェイ内に吹き込まれたガスがレースウェイ内を通過する程度の時間（０．０１秒程度）のうちに吹きこまれた粒子を完全に燃焼させることが重要である。
【０００６】
また、数ｍｍ程度の粒子を高炉に吹込む場合は、微粉炭吹き込み用とは異なる、専用の配管が必要となる。さらに、その粒子を高炉に気流輸送するためのガスも多量に必要となり、高炉のコークス比を増加させる要因となる。
【０００７】
したがって本発明の目的は、このような従来技術の課題を解決し、プラスチックを多量に炉内に吹込む場合にもプラスチックが充分な燃焼性を有し、低コストで炉に吹き込むことが可能なプラスチックの炉内への吹き込み方法を提供することにある。
【課題を解決するための手段】
【０００８】
このような課題を解決するための本発明の特徴は以下の通りである。
（１）プラスチックと有機溶媒とを混合し、有機溶媒の顕熱および／または外部の熱源により加熱した後に冷却して固化体とするに際し、前記固化体の形成前にプラスチック以外の固体粒状物を前記プラスチックと前記有機溶媒とに混合し、前記固化体を粉砕して得られた粉体を炉に吹き込むことを特徴とするプラスチックの炉内への吹き込み方法。
（２）固体粒状物の粒度が３ｍｍ以下であることを特徴とする（１）に記載のプラスチックの炉内への吹き込み方法。
（３）固体粒状物が、固体炭素質物質、鉄、鉄を含む化合物の中から選ばれる１種または２種以上であることを特徴とする（１）または（２）に記載のプラスチックの炉内への吹き込み方法。
（４）粉体が粒径５００μｍ以下が８０ｍａｓｓ％以上の粒度分布を有することを特徴とする（１）ないし（３）のいずれかに記載のプラスチックの炉内への吹き込み方法。
（５）粉体と微粉炭とを高炉に吹き込むに際し、粉体と微粉炭とを同一の羽口から吹き込むことを特徴とする（１）ないし（４）のいずれかに記載のプラスチックの炉内への吹き込み方法。
【発明の効果】
【０００９】
本発明によれば、プラスチックを微粉化することができ、燃焼性を向上させることができる。このため、コークス代替としてプラスチックを多量に炉内に吹込むことが可能となり、製鉄コストを削減できる。
【００１０】
また、プラスチックの破砕には製鉄所等で通常使用されている粉砕設備が使用可能であり、プラスチックを数ｍｍ程度に造粒するための事前処理設備が不要となる。
【００１１】
さらに、従来から高炉に吹込んでいる微粉炭の吹込み配管がプラスチックの吹き込みに利用可能となり、気流輸送に必要なガス量も軽減できる。
【００１２】
なお、プラスチックとして使用済みプラスチックを使用する場合は、使用済みプラスチックのリサイクルが容易となり、製鉄コストも更に削減することができる。
【発明を実施するための最良の形態】
【００１３】
本発明者らは前記課題を解決するために鋭意検討を重ね、プラスチックを炉内への吹き込み原料として用いる炉の操業において、プラスチックが燃焼してガス化する際のガス化効率を向上させるために、プラスチックの粉砕性を向上させる方法について検討し、プラスチックと有機溶媒とを混合して、加熱した後に冷却して固化体とし、固化体を粉砕することで、プラスチックを微粉に粉砕可能であり、結果としてプラスチックの燃焼性が向上可能であることを見出し、さらにプラスチック以外の固体粒状物を混合することで固化体の粉砕性がより一層向上することを見出して、本発明を完成した。
【００１４】
プラスチックと有機溶媒とを混合し、有機溶媒の顕熱および／または外部の熱源により加熱した後に冷却して固化体とするに際し、前記固化体の形成前にプラスチック以外の固体粒状物を前記プラスチックと前記有機溶媒とに混合するには、プラスチックと有機溶媒とプラスチック以外の固体粒状物を混合した後、有機溶媒の顕熱および／または外部の熱源により加熱した後に冷却して固化体とすることや、プラスチックと有機溶媒とを混合し、有機溶媒の顕熱および／または外部の熱源により加熱した後にプラスチック以外の固体粒状物を混合すること等、任意の方法で行うことが可能である。プラスチックが溶融する前、プラスチックの溶融中、プラスチックが加熱溶融されて脱塩素された後等、固化体が形成される前の任意の段階でプラスチック以外の固体粒状物の混合を行うことが可能であるが、固化体の状態でプラスチック以外の固体粒状物が均一に分散している状態となることが望ましい。
【００１５】
本発明でプラスチックを吹き込む炉としては、任意の炉を用いることが可能であるが、高炉やスクラップ溶解炉等の竪型炉に用いることが好適である。本発明は、特に高炉の羽口からプラスチックを炉内へ吹き込む方法に用いることが好適である。
【００１６】
プラスチックと混合する有機溶媒はプラスチックを膨潤させ、その結合を弱め、熱処理することで低重合化させる作用がある。本発明に用いる有機溶媒としては、沸点２５０℃以上であるものが好ましく、特に好ましくは３００℃以上である。また、芳香族指数が０．２以上、０．９５以下のものが好ましくい。有機溶媒の沸点の上限はその熱安定性から定められ、５００℃以下、特に４５０℃以下であることが好ましい。また、有機溶媒は本発明の処理温度（プラスチックと混合した際の加熱後温度）で液体であるか、有機溶媒中に液体となる成分を含有していることが必要であり、具体的には１５０℃以上で液体となる成分を含んでいればよい。さらに、プラスチックと有機溶媒と固体粒状物とを混合して、加熱した後に冷却して固化体とし、固化体を粉砕処理することから、有機溶媒の軟化点は１００℃以上であることが好ましい。また、プラスチックと有機溶媒と固体粒状物とを混合し、加熱するが、有機溶媒として化合物の混合物を用いる場合、処理過程で有機溶媒が蒸発しないことが好ましく、１０質量％の留出温度（１５℃／分の一定速度で昇温した際に蒸発量が１０質量％に達する温度）が３００℃以上であることが好ましい。さらに好ましくは、有機溶媒の軟化点を１５０℃以上とする。ここで、軟化点とは材料に一定の荷重をかけ、一定の昇温速度で昇温したときに材料が軟化する温度であり、例えば、試料０．５ｇを充填容器（円柱状のセル）に充填し、スリットを有する管の上部にセットして、スリット部を介して管内の光の通過をモニターしながら試料を加熱し、試料が溶融および／または自然落下して管内の光の通過を遮断した時の温度を軟化点として測定することができる。試料は２℃／ｍｉｎの速度で昇温することが望ましく、スリットは例えば円周方向に４ヶ所設けて、複数方向での光の通過を測定することが望ましい。一方、芳香族指数は全炭素数に対する芳香族炭素数の比率であり、Brown Ladner法（J.K.Brown，W.R.Ladner and N.Sheppard，Fuel，39，79(1960)）で測定することができる。プラスチックと有機溶媒とを混合する際には、有機溶媒中にプラスチックを投入する、またはプラスチックに有機溶媒を加える等、任意の方法を用いることができる。
【００１７】
本発明に用いる有機溶媒としては、プラスチックを膨潤および／または溶解させる機能を有する必要がある。有機溶媒としては、芳香環に側鎖を有する成分を含有していることが好ましい。具体的にはメチル基、エチル基、それ以上の炭素数のアルキル基を含む多環芳香族炭化水素、例えば、アルキルフェナンスレン、アルキルアンスラセンなど（アルキル：Ｃ１以上の炭化水素で、複数のアルキル基があってもよい）がある。また、芳香環内に酸素、窒素等の成分を含有する有機溶媒でもよく、具体的にはアルキルキノリン、アルキルカルバゾールなど（アルキル：Ｃ１以上の炭化水素で、複数のアルキル基があってもよい）でもよい。
【００１８】
本発明に用いる有機溶媒として、石炭系タール、石油系タールを用いることが望ましい。
【００１９】
石炭系タールは、石炭系タール常圧蒸留塔底からの重質油（ボトム油）である。具体的には軟ピッチ、軟ピッチを減圧蒸留した塔底から抜き出した減圧ピッチ（軟化点１１０℃）、軟ピッチを減圧蒸留塔中段より抜き出した留分（減圧蒸留塔での蒸留温度１５４℃）、軟ピッチを減圧蒸留塔塔頂より抜き出した留分（ＨＯＢ：減圧蒸留塔での蒸留温度２５５℃）、石炭液化油成分から得られる重質油成分ならびにそれらのブレンド油などがある。
【００２０】
石油系タールは、石油系減圧残油、エチレンボトム油、改質油、ＦＣＣオイル等である。
【００２１】
したがって、本発明に用いる有機溶媒の具体例としては、コールタール系の重質油、ピッチ、石炭液化油、石油系減圧残油、エチレンボトム油、改質油等であり、これらのうち沸点２５０℃以上を満足するものを単独あるいは２種以上混合して使用することができる。また、プラスチックの膨潤等に使用されない成分を含有する溶媒も粉砕機により粉砕されるために、その軟化点は１００℃以上が好ましい。
【００２２】
本発明方法を用いて製造したプラスチックの粉体はプラスチックと有機溶媒とを混合して加熱されたものであるので、液体窒素等を用いて冷却して同じ程度の粒度に粉砕したプラスチックの粉体に比べても、優れた燃焼・ガス化率を有するものである。
【００２３】
一方、本発明で用いるプラスチックは、ポリプロピレン、ポリエチレン、ポリスチレン、ポリエチレンテレフタレート、塩化ビニル、ポリビニルアルコール、セルロイド等のＣ、Ｈ、Ｏを主体としたプラスチックであり、廃棄物のリサイクル利用を推進する観点からは、使用済みプラスチックを用いることが特に好ましい。
【００２４】
使用済みプラスチックとは、一般家庭からゴミとして排出されるプラスチック製品や、工場等でのプラスチックの製造・加工時に生じる屑や不良品（産業廃棄物）等であり、プラスチック以外の異物（金属、紙、その他の無機物および有機物）が付着もしくは混入しているプラスチック類を含むものである。このような使用済みプラスチック（廃プラスチック）の具体例としては、プラスチックボトル、プラスチック袋、プラスチック包み、プラスチックフィルム、プラスチックトレイ、プラスチックカップ、磁気カード、磁気テープ、ＩＣカード、フレキシブルコンテナ、プリント基板、プリントシート、電線被覆材、事務機器または家電製品用ボディーおよびフレーム、化粧合板、パイプ、ホース、合成繊維および衣料、プラスチック成型ペレット、ウレタン材、梱包用シート、梱包用バンド、梱包用クッション材、電気用部品、玩具、文房具、トナー、自動車用部品（例えば、内装品、バンパー）、自動車または家電製品等のシュレッダーダスト、イオン交換樹脂、合成紙、合成樹脂接着樹剤、合成樹脂塗料、固形化燃料（廃棄プラスチック減容物）等が例示され、これらを廃棄物としての状態のまま、あるいは必要に応じて所定の処理を施したものを利用することができる。また、これら使用済みプラスチックと製品プラスチックとの混合物を利用してもよい。
【００２５】
プラスチックと混合する固体粒状物としては、プラスチックと熱的性質が異なるものが望ましく、したがって、プラスチック以外の（プラスチックを除く）固体粒状物とする。本発明においてプラスチックが微粉砕可能となるメカニズムは、プラスチックと有機溶媒とを溶融状態で混合することで、熱媒によりプラスチックが膨潤して低重合化が促進されることと、加熱によるプラスチックの低分子化の他に、各種のプラスチックを混合して溶融固化する際に界面に残留応力が発生することによるものが考えられる。残留応力は各種プラスチックの加熱冷却時の収縮率の違いによるものである。特に、塩素含有プラスチックが含まれている場合は、加熱により脱塩素されて生成する、衝撃等により粉化しやすい脆い物質が破壊の起点になるため、粉砕性が一層向上する。本発明では、固体粒状物の添加によっても固化体内にさらに残留応力を発生させることができ、プラスチックの粉砕性を向上させるものである。
【００２６】
プラスチック以外の（プラスチックを除く）固体粒状物としては、プラスチックと有機溶媒とを混合して加熱、冷却する際の処理工程においてプラスチックと膨張率の異なる、比熱、熱伝導率などの熱的性質が異なるもの、前記処理工程において安定しているか、または安定な物質となるもの、脆化しやすい、衝撃等により粉砕工程での粉砕の容易なものが望ましい。プラスチック溶融時に固体を保持する物質であることが望ましい。一方で、比重等の熱的性質以外の物性は、プラスチックとの混合が容易であるように、プラスチックと同程度であることが望ましい。
【００２７】
さらに、プラスチックと混合する固体粒状物としては炉吹きこみ原料とする際に炉の操業に影響のないものが望ましい。高炉吹きこみに用いる場合は、高炉吹きこみの際に影響の少ないものとして、石炭、コークス、木等の固体炭素質物質や、鉄、鉄鉱石や焼結鉱など鉄の酸化物、水酸化物等を用いることが望ましい。すなわち、固体炭素質物質、鉄、鉄を含む化合物の中から選ばれる１種または２種以上を用いることができる。固体炭素質物質は還元材として機能し、鉄酸化物はプラスチックを低分子化する触媒作用を有するため好ましい。したがって、ＣＤＱ粉、鉄および／または炭素を含む製鉄ダストを用いることも望ましい。この他に、Ａｌ、Ｓｉ等の金属や金属酸化物などを用いることも可能である。Ｃｕは高炉の吹きこみ原料としては、その使用量に上限がある。
【００２８】
プラスチックと混合する固体粒状物の粒度は、粒径３ｍｍ以下程度であることが好ましい。粒度は細かいほど好ましいが、製造するプラスチック粉砕物の粒径程度とすることが適当である。
【００２９】
プラスチックを炉内への吹き込み原料として用いる場合、塩素の含有が問題になる場合がある。例えば、多種類のプラスチックの混合状態である使用済みプラスチックはほとんどの場合塩素含有プラスチックを含んでいるが、これを高炉の吹きこみ原料として用いると、スラグの塩素含有量が増加して、スラグの用途が制限される。したがって、使用済みプラスチックは脱塩素処理を施した後に炉内への吹き込み原料とすることが望ましい。本発明では、プラスチックと有機溶媒とを混合して、有機溶媒の顕熱および／または外部の熱源により加熱した後に冷却して固化体とし、該固化体を粉砕して得られた粉体を使用し、原料プラスチックが塩素を含有している場合でも有機溶媒中で加熱される過程において脱塩素処理が施されるため、別途脱塩素工程を設けることなく、また原料プラスチックの塩素含有量にかかわらず、炉内への吹き込み原料に好適に用いることができる。使用済みプラスチック中に含まれる塩素含有プラスチックの脱塩素反応は加熱に伴い、１５０℃程度から始まり、３５０℃程度で終了する。使用済みプラスチックに含まれる塩素含有プラスチック以外のポリエチレン、ポリプロピレン等の熱可塑性の使用済みプラスチックは脱塩素過程において、溶融し、高粘度の液体となる。したがって有機溶媒を用いない場合は、脱塩素により発生した塩化水素は高粘性液体から脱離しにくく、結果として処理プラスチック中の残存塩素濃度の低減には限界がある。プラスチックと有機溶媒とを混合して、加熱することで、脱塩素過程でのプラスチックの粘性が低下し、塩化水素の脱離が容易になり、処理プラスチック中の塩素濃度をさらに低減することができる。
【００３０】
本発明では、まず上記のようなプラスチックと有機溶媒と固体粒状物とを混合して加熱する。加熱する方法としては、有機溶媒を予め加熱した後プラスチックと固体粒状物と混合して有機溶媒の顕熱によってプラスチックを加熱しても良いし、プラスチックと有機溶媒と固体粒状物とを混合した後外部から加熱しても良い。また、両者を併用することも可能であるし、予めプラスチックや固体粒状物を予熱しておくことも有効である。加熱する際のプラスチックの温度としては、粉砕性を充分に向上させるために工業的には１５０℃以上とすることが望ましい。プラスチックが塩素を含有する場合は、塩素の除去ができる温度で加熱することが望ましく、この場合にも１５０℃以上で加熱することが望ましい。また、温度を高くし過ぎるとプラスチックの歩留が低下するので、通常は３５０℃程度が上限である。従って、プラスチックの加熱温度としては１５０〜３５０℃とするのが望ましく、２５０〜３５０℃とするのが更に望ましい。有機溶媒の存在により処理プラスチックの粘性を低下させ、脱塩素が促進される。
【００３１】
その後冷却して固化体とし、固化体を粉砕する。その際に、粉砕された粉体が、粒径５００μｍ以下が８０ｍａｓｓ％以上である粒度分布を有することが望ましい。このような粒度範囲とすることによって、粉体が炉内で充分に短時間で完全燃焼する効果がある。また、従来の微粉炭の吹きこみ設備を利用可能である。望ましくは、粉砕された粉体を、粒径３００μｍ以下が８０ｍａｓｓ％以上である粒度分布を有するものとする。また以下に述べるように、微粉炭と混合して炉に吹き込む際などには、粉砕された粉体が微粉炭と同程度である、粒径７５μｍ以下が８０ｍａｓｓ％以上である粒度分布を有することが特に望ましい。粉砕された粉体が、粒径７５μｍ以下が８０ｍａｓｓ％以上である粒度分布を有すると、微粉炭と混合しない場合にも、従来の微粉炭の吹きこみ設備を微粉炭とほぼ同じ条件で利用可能であるので好ましい。
【００３２】
石炭等の粉砕性の指標として、ハードグローブ法（ＪＩＳ Ｍ ８８０１）が知られている。通常、石炭を粉砕し、高炉吹き込み用の微粉炭を製造する際にも、ハードグローブ法により評価され、石炭のハードグローブ粉砕性指数（ＨＧＩ）は４５〜８０程度である。本発明方法を用いて製造したプラスチック固化体のハードグローブ粉砕性指数（ＨＧＩ）は５０〜９０で石炭と同程度であり、通常の石炭の粉砕機を使用することができる。
【００３３】
本発明の方法で製造したプラスチックの粉体と微粉炭とは、高炉の同一羽口から炉内に吹き込むことが望ましい。同一羽口から高炉内に吹き込む方法としては、同一羽口内にプラスチックの粉体の専用ランスと微粉炭の専用ランスとを装入してダブルフローランス方式としても良いし、粉体供給配管の途中でプラスチックの粉体と微粉炭とを混合しても良い。また、予めプラスチックの粉体と微粉炭とを混合した上で、ホッパーなどの粉体供給装置に供給したものを吹き込むことも可能である。いずれの方法を用いるにしろ、プラスチックの粉体と微粉炭とが混合された状態で加熱されることが重要であり、粉体と微粉炭とを混合して炉内に吹き込むことが望ましい。
【００３４】
本発明方法を用いれば使用済みプラスチックを微粉砕することができるので、微粉炭と使用済みプラスチックとをあらかじめ混合して、あるいは単独で、通常の微粉炭吹き込み用の配管を用いて炉に吹き込むことが可能である。したがって、微粉炭吹き込み操業を行っている高炉であれば、特別に設備を更新することなく、使用済みプラスチックの高炉吹き込み操業を実施することができる。また、すべての羽口からの吹き込みを容易に行うことができるので、使用済みプラスチックの高炉における処理量が増加し、使用済みプラスチックのリサイクル率も向上する。本発明の方法で製造したプラスチックの粉体と微粉炭とを混合して炉内に吹き込む際には、プラスチックの燃焼速度が速いために、プラスチック燃焼熱により、微粉炭が加熱され、微粉炭の燃焼性を向上させることができる。
【実施例１】
【００３５】
使用済みプラスチックを溶媒処理して、粉砕試験を行った。使用した使用済みプラスチックは容器包装リサイクル法対象のプラスチック廃棄物であり、その平均組成を表１に示す。表１において、灰分は金属、土砂等であった。
【００３６】
【表１】
2005314747.tif 000003
【００３７】
（本発明例１）石炭系タールである中ピッチ（軟化点：１１０℃）およびＨＯＢを質量比で２／１で混合し、表１に示す使用済みプラスチックと、石炭（粒度３ｍｍ以下）とを、質量比で使用済みプラスチック／有機溶媒（中ピッチ＋ＨＯＢ）／石炭＝１／０．２５／０．１で混合し、２８０℃で６０分間加熱し、室温まで冷却後、固化体を回収した。回収物のハードグローブ指数（ＨＧＩ）を測定した結果、６８であった。微粉炭製造用の粉砕機を用いて使用済みプラスチックの固化体を、高炉吹きこみ用の微粉炭と同程度の粒度の７５μｍの篩目通過が８０ｍａｓｓ％（粒径７５μｍ以下、８０ｍａｓｓ％）まで粉砕することができた。
【００３８】
（本発明例２）石炭の換わりにコークス（粒度１ｍｍ以下）を用いた以外は、本発明例１と同様にして固化体を製造した。得られた固化体のハードグローブ指数（ＨＧＩ）を測定した結果、７４であった。微粉炭製造用の粉砕機を用いて使用済みプラスチックの固化体を、高炉吹きこみ用の微粉炭と同程度の粒径７５μｍ以下、８０ｍａｓｓ％まで粉砕することができた。
【００３９】
（本発明例３）石炭の換わりに石炭粉（粒度７５μｍ以下、８０%）を用いた以外は、本発明例１と同様にして固化体を製造した。得られた固化体のハードグローブ指数（ＨＧＩ）を測定した結果、８１であった。微粉炭製造用の粉砕機を用いて使用済みプラスチックの固化体を、高炉吹きこみ用の微粉炭と同程度の粒径７５μｍ以下、８０ｍａｓｓ％まで粉砕することができた。
【００４０】
（本発明例４）石炭の換わりに鉄鉱石（粒度３ｍ以下）を用いた以外は、本発明例１と同様にして固化体を製造した。得られた固化体のハードグローブ指数（ＨＧＩ）を測定した結果、６９であった。微粉炭製造用の粉砕機を用いて使用済みプラスチックの固化体を、高炉吹きこみ用の微粉炭と同程度の粒径７５μｍ以下、８０ｍａｓｓ％まで粉砕することができた。
【００４１】
（参考例１）石炭系タールである中ピッチ（軟化点：１１０℃）およびＨＯＢを質量比で２／１で混合し、表１に示す使用済みプラスチックと、質量比で使用済みプラスチック／有機溶媒（中ピッチ＋ＨＯＢ）＝１／０．２５で混合し、２８０℃で６０分間加熱し、室温まで冷却後、固化体を回収した。回収物のハードグローブ指数（ＨＧＩ）を測定した結果、５５であった。微粉炭製造用の粉砕機を用いて使用済みプラスチックの固化体を粉砕したが、実施例１と同程度まで粉砕するには１．５倍の時間がかかった。
【００４２】
（比較例１）使用済みプラスチックそのままの状態で、ハードグローブ指数を測定した結果、３であった。比較例１の場合のハードグローブ指数（ＨＧＩ）は非常に低く、微粉砕処理は困難であった。
【００４３】
これらの結果を併せて図１に示す。
【００４４】
以上のように、本発明を用いることで、プラスチックの粉砕性を非常に向上させることができた。
【００４５】
燃焼性は、本発明例で製造した固化体の粉砕物、比較例の使用済みプラスチックを破砕したプラスチック破砕物、微粉炭を、表２の燃焼・ガス化試験条件および図２の燃焼試験装置を用いて、高炉と同様な条件において燃焼試験を行うことで評価した。
【００４６】
【表２】
2005314747.tif 000004
【００４７】
図２において、燃焼試験装置６は吹き込み方向長さが６００ｍｍであり、羽口１の径が６５ｍｍ、ブローパイプ７の径が９０ｍｍのものを用いた。８はレースウェイ内温度、ガス組成を計測、採取するプローブである。使用済みプラスチック粉砕物９等は、羽口１より燃焼試験装置内に吹きこまれ、羽口前方に形成されるレースウェイ３内で燃焼させた。本発明例１、本発明例４、参考例１で製造した固化体を７５μｍ以下が８０ｍａｓｓ％以上に粉砕した。また、比較例１の使用済みプラスチックを破砕後に篩分けにより粒度１０ｍｍ以下とした。それぞれの粉砕物を羽口より燃焼試験装置内に吹きこんだ場合のレースウェイ内最高温度位置（レースウェイ内の温度分布を測定した際に、最高温度を示す羽口先からの距離であり、図４においてＭで示す位置に相当する。）を測定した。結果を図３に示す。
【００４８】
レースウェイ内最高温度位置が小さい程、吹き込み物がレースウェイ内で短時間の内に燃焼すると考えられ、本発明例１、本発明例４、参考例１は通常の使用済みプラスチックの破砕物である比較例１に比較して、燃焼性が向上した。
【００４９】
次に、本発明例１、本発明例４、参考例１、比較例１についてレースウェイ内における吹きこみ物の燃焼・ガス化率を測定した。燃焼・ガス化率は、プラスチック吹込みを行わない時のコークス消費速度（ｋｇ／ｈ）：GC-A、プラスチック吹込み時のコークス消費速度（ｋｇ／ｈ）：GC-P、コークス中炭素含有率（−）：CC、プラスチック吹き込み速度（ｋｇ／ｈ）：GP、プラスチック中炭素含有率（−）：CP、とした際に、燃焼・ガス化率＝（GC-A−GC-P）×CC／（GP×CP）×１００で定義した。結果を図５に示す。本発明例１、本発明例４、参考例１は非常に高い燃焼・ガス化率を示すことが分かった。
【００５０】
さらに、本発明例１、本発明例４、参考例１の塩素含有率を測定した。塩素含有率の測定はＪＩＳ Ｚ ７３０２６廃棄物固形化燃料−全塩素分試験方法に準拠して行った。本発明例Ａおよび本発明例Ｂの塩素含有率は０．６５ｍａｓｓ％、比較例１は２．２ｍａｓｓ％であった。本発明例では、粉砕化と同時に脱塩素処理が効果的に行われていることが分かった。
【００５１】
次に、微粉炭と本発明例１のプラスチック粉砕物とを混合した場合の微粉炭の燃焼・ガス化率を測定した。微粉炭と本発明例１のプラスチック粉砕物との合計の吹きこみ量は２１ｋｇ／ｈで一定とし、プラスチック粉砕物の混合率を変化させて燃焼試験装置に吹きこんで燃焼させた。燃焼・ガス化率は炭素収支から算出した。プラスチック粉砕物の混合率（％）は、プラスチック粉砕物の吹きこみ量／（プラスチック粉砕物の吹きこみ量＋微粉炭の吹きこみ量）×１００で定義した。
【００５２】
微粉炭と本発明のプラスチック粉砕物とを混合した場合の燃焼・ガス化率の変化を図６に示す。本発明のプラスチック粉砕物と微粉炭とを混合して燃焼させることで、微粉炭の燃焼・ガス化率が向上することが分かった。
【００５３】
以上のように、本発明の使用済みプラスチック粉砕物は、炉内での燃焼性が向上し、ガス化率が向上する顕著な効果がみられた。
【実施例２】
【００５４】
表３に示す処理条件で表１に示す使用済みプラスチックを処理した。実施例1における本発明例1と同様に使用済みプラスチックと、石炭（粒度３ｍｍ以下）とを、質量比で使用済みプラスチック／有機溶媒（中ピッチ＋ＨＯＢ）／石炭＝１／０．２５／０．１で混合した。表３において、歩留まりは有機溶媒を除外した収率を、塩素濃度は有機溶媒を除外した処理物中塩素濃度を、灰分濃度は有機溶媒を除外した処理物中灰分濃度を示す。有機溶媒としてＨＯＢ（減圧蒸留塔での蒸留温度：２５５℃）と中ピッチの混合物を使用し、使用済みプラスチックとともに加熱して、得られた処理物を冷却固化し、粒径５００μｍ以下が８０％に粉砕し高炉吹き込み原料とした。発熱量を測定したところ、９２００ｋｃａｌ／ｋｇであった。
【００５５】
【表３】
2005314747.tif 000005
【００５６】
さらに処理物を微粉炭（７５μｍ、８０％通過、灰分８．５５％、発熱量：７１６０ｋｃａｌ／ｋｇ）と混合し、微粉炭吹き込み設備を用いて、表４に示す条件で微粉炭とともに高炉全羽口（内容積：４９００ｍ3、羽口本数：４０本）に、通常の微粉炭吹き込みランス（内径：１２ｍｍ）で吹き込む試験を実施した。羽口１本当たりの燃焼・ガス化負荷を一定に保持するために、微粉炭と使用済みプラスチックの合計で１７５ｋｇ／ｔとし、使用済みプラスチックの吹き込み量を５、１０、１５ｋｇ／ｔに設定した（操業例１〜３）。表４において、固気比は粉体供給速度／粉体を輸送する空気量である。試験結果を表４に併せて示す。
【００５７】
【表４】
2005314747.tif 000006
【００５８】
本発明の使用済みプラスチック処理物ではなく、従来用いられている破砕、造粒により処理されたプラスチック（１０ｍｍの篩目で篩い分けした篩下である、粒径１０ｍｍ以下のもの）を４０本羽口の内８本に吹込んだ場合を比較例３として結果を表４に併せて示す（吹き込みランス内径：４１ｍｍ、吹き込み量：全羽口換算で１５ｋｇ／ｔ）。比較例３では本発明例である操業例１〜３に比較して、コークスの削減効果が少なかった。
【００５９】
以上の結果より、本発明方法を用いた場合は、いずれの場合も使用済みプラスチックの粉体は気流輸送上問題なく、高炉内に吹込まれ、還元材として有効に利用された。また、吹き込まれた使用済みプラスチックの粉体の発熱量は微粉炭に比較して高いために、還元材であるコークスの削減効果も認められた。
【図面の簡単な説明】
【００６０】
【図１】粉砕性評価結果（ハードグローブ指数）。
【図２】燃焼・ガス化試験装置の概略図。
【図３】レースウェイ内最高温度位置（燃焼試験結果）。
【図４】レースウェイ内温度分布と最高温度位置。
【図５】試験装置での燃焼・ガス化率。
【図６】微粉炭と本発明のプラスチック粉砕物とを混合した場合の燃焼・ガス化率の変化を示すグラフ。
【図７】高炉の羽口先で形成される燃焼帯の概略図。
【符号の説明】
【００６１】
１    羽口
２    熱風空気
３    燃焼帯（レースウェイ）
４    コークス
５    使用済みプラスチック塊状物
６    燃焼試験装置
７    ブローパイプ
８    プローブ
９    使用済みプラスチック粉砕物
【図１】
2005314747.tif 000007
【図２】
2005314747.tif 000008
【図３】
2005314747.tif 000009
【図４】
2005314747.tif 000010
【図５】
2005314747.tif 000011
【図６】
2005314747.tif 000012
【図７】
2005314747.tif 000013